スラグコーテングの厚みおよび高温冶金路の耐火物に起こる浸食の深さを決めるためのシステムであって、スラグの化学組成、バスの温度、シェルの温度および耐火物の性質からなるグループの中から選んだ炉およびスラグに関連する少なくとも幾つかを感知して記録するのに適した第1感知手段と、ジャケットインレット水の温度、ジャケットアウトレット水の温度およびジャケット中の水塊質量流量からなるグループの中から選んだパラメータを検知するのに適した第2検知手段と、第1感知手段および第2感知手段と連結された処理手段であって、酸素ポテンシャルおよび炉の熱損失を決めることによって、温度プロフィールを規定し、更にスラグの固相線を決めるのに適したものと、感知されたパラメータ、温度プロフィールおよびスラグの固相に基づきスラグコーテングの厚みと耐火物の浸食を決めるのに適した査定手段と、を含みことを条件とするシステム。請求項1に記載のシステムにおいて、前述の感知手段が分散制御システムであることを特徴とするシステム。請求項1に記載のシステムにおいて、前述の査定手段が決めたスラグコーテングの厚みと耐火物に起こった浸食の深さを表示するのに適したユーザーインターフェースとグラフィック表示手段を更に含むことを特徴とするシステム。請求項1に記載のシステムにおいて、処理手段が前述の炉の温度プロフィールを決めるため予め定めたサーマルモデルを展開するのに適していることを特徴とするシステム。請求項1に記載のシステムにおいて、処理手段が前述の炉のスラグの固相を決めるための熱力学モデルの展開に適していることを特徴とするシステム。請求項1に記載のシステムにおいて、スラグコーテングの厚みと耐火物に起こった浸食の深さを査定するため、オンライン運転とオフライン運転の両方に適していることを特徴とするシステム。スラグコーテングの厚みおよび高温冶金炉の耐火物に起こった浸食の深さを決めるための方法であって、ジャケットインレット水の温度、ジャケットアウトレット水の温度および水塊流速、シェル温度、バス温度、スラグの化学組成および耐火物の性質からなるグループの中から選んだパラメータの少なくとも幾つかを感知するステップと、炉の酸素ポテンシャルおよび熱損を査定することによって温度プロフィールを規定し、スラグとスラグの固相線を規定するため検知したパラメータを処理するステップと、検知したパラメータ、温度プロフィールおよびスラグ固相に基づきスラグコーテングの厚みを査定するステップと、を含むことを条件とする方法。請求項7に記載の方法において、前述の査定手段によって決められたスラグコーテングの厚みと耐火物に起こった浸食の深さを表示するステップを更に含むことを特徴とする方法。請求項7に記載の方法において、炉の温度プロフィールを規定し、スラグの固相を査定するため検知したパラメータを処理するステップに、温度プロフィールを規定するため予め定めたサーマルモデルを展開するサブステップを更に含むことを特徴とする方法。請求項7に記載の方法において、炉の温度プロフィールを規定し、スラグの固相を査定するため検知したパラメータを処理するステップに、スラグの固相を定めるため予め定めた熱力学モデルを展開するサブステップを更に含むことを特徴とする方法。請求項7に記載の方法において、ジャケットインレット水の温度、ジャケットアウトレット水の温度およびジャケット中の水塊流速、シェルの温度、バスの温度、スラグの化学組成および耐火物の性質からなるグループの中から選んだパラメータの少なくとも幾つかを感知するステップに、ジャケットインレット水の温度、ジャケットアウトレット水の温度およびジャケット中の水のトータルマスフローレートを分散制御システムから取り出すサブステップを含むことを特徴とする方法。請求項7に記載の方法において、スラグの厚みが適切ではない場合、影響を受けたジャケットに近いバーナーおよびランスの機能を停止させるサブステップを更に含むことを特徴とする方法。しかしこの特許には、被覆するスラグの厚みを予測する方法は述べられていない。それ故に、スラグコーテングの最適な厚みおよび高温パイロ冶金炉用耐火物の浸食プロフィールを予測、モニターおよび制御する自動化されたシステムを開発する必要があると感じられた。発明の目的は、炉中で、スラグコーテングの安定した厚みを達成することである。発明のもう1つの目的は、炉の浸食プロフィールを査定するシステムを提供することである。発明の更なるもう1つの目的は、炉の性能を改善することである。本発明はスラグコーテングの厚みと高温冶金炉の耐火物に起こる浸食の深さを定めるシステムを想定する。但し、当該システムには、少なくとも数個の炉、スラグの化学組成、バス温度、シェル温度、および耐火物の性質を検知して記録するよう調整された第1感知手段ジャケットへのインレット水の温度、ジャケットへのトレット水の温度およびジャケット中のウォーター質量流量からなるグループから選んだスラグ関連パラメータを検知するよう調整された第2感知手段第1感知手段および第2感知手段に連結され、炉の酸素ポテンシャルと熱損を査定することによって温度プロフィールを規定するよう調整され、スラグの固相を査定するよう更に調整されたプロセス手段;並びにスラグコーテングの厚みと耐火物の浸食を感知したパラメータ、温度プロフィールおよびスラグの固相に基づき査定するよう調整された査定手段が含まれるものとする。第2感知手段は大抵分散制御システムである。システムには、ユーザーインターフェースと査定手段が求めたスラグコーテングの厚みおよび耐火物の浸食の深さを表示するのに適したグラフィック表示手段が更に含まれる。プロセス手段は、温度プロフィールを査定するため予め定めたサーマルモデルおよびスラグの固相を査定するため予め定めた熱力学モデルをそれぞれ展開するのに適している。典型的なシステムはスラグコーテングの厚みと耐火物の浸食の深さを査定するため、オンライン運転およびオフライン運転の両方を実施するのに適している。本特許はスラグコーテングの厚みと高温冶金炉の耐火物に起こる浸食の深さを査定する方法であり、ジャケットインレット水の温度、ジャケットアウトレット水の温度および水塊流速、シェル温度、バス温度、スラグの化学組成および耐火物の性質からなるグループの中から選んだパラメータの少なくとも幾つかを感知するステップと、炉の酸素ポテンシャルおよび熱損を査定することによって温度プロフィールを規定し、スラグとスラグの固相線を規定するため検知したパラメータを処理するステップと、検知したパラメータ、温度プロフィールおよびスラグの固相に基づきスラグコーテングの厚みを査定するステップと、を含みことを想定している。方法には大抵査定手段によって決められたスラグコーテングの厚みと耐火物に起こった浸食の深さを表示するステップが更に含まれる。炉の温度プロフィールを規定し、スラグの固相を査定するため検知したパラメータを処理するステップには、温度プロフィールを規定するため、予め査定したサーマルモデルを展開するサブステップが更に含まれる。炉の温度プロフィールを規定し、スラグの固相を査定するため検知したパラメータを処理するステップには、スラグの固相を定めるため、予め査定した熱力学モデルを展開するサブステップが更に含まれる。ジャケットインレット水の温度、ジャケットアウトレット水の温度およびジャケット中の水塊流速、シェル温度、バス温度、スラグの化学組成および耐火物の性質からなるグループの中から選んだパラメータの少なくとも幾つかを感知するステップには、ジャケットインレット水の温度、ジャケットアウトレット水の温度およびジャケット中の水の全水塊流速を分散制御システムから取り出すサブステップが更に含まれる。方法には、スラグの厚みが適切ではない場合影響を受けたジャケットに近いバーナーおよびランスの機能を停止させるサブステップが含まれる。本発明に基づき、数学的熱平衡モデルが実行されるシステムが想定される。システムは基本的に、スラグコーテングの厚みと耐火物に起こる浸食の深さを査定する。図1中に、スラグコーテングの厚みと耐火物に起こる浸食の深さを査定するためのシステム100を開示する。スラグの化学組成、バスの温度、シェルの温度並びに耐火物の性質のような必要とされる炉とスラグに関するパラメータを検知して記録する第1検知手段105が提供される。ジャケットインレット水の温度、ジャケットアウトレット水の温度およびジャケット中の水塊質量流量からなるグループの中から選んだパラメータを検知する第2検知手段110が提供される。上に述べたパラメータを感知するだけでなく、検知されたパラメータは、酸素ポテンシャルを査定することによって、温度プロフィールを規定し、予め規定したサーマルモデルを展開することによって、炉の熱損失を規定する処理手段115に送られ、予め査定した熱力学モデルを展開することによって、スラグのスラグ固相線を査定する。温度プロフィールが規定され、スラグの固相線が査定された後、査定手段120は感知されたパラメータおよびスラグの固相線に基づいてスラグコーテングの厚みと耐火物に起こった浸食を査定する。システムは、スラグコーテングの厚みと耐火物に起こった浸食の深さを査定するため、高温炉のため、スラグコーテングに安定した厚みを達成するスラグの化学的性質、バスの温度、熱損失および耐火物の性質を含めて、冶金中の精錬と転換に付随する異なったパラメータを考慮する。システムは、ジャケットインレット水およびジャケットアウトレット水のオンライン温度並びに冷却水質量流速データに基づいて、スラグコーテングの平衡厚あるいはスラグコーテングの厚みと耐火物に起った浸食の深さを予測査定する。システムは更に、産業オートメーション基礎構造と連結されたオンラインカップリングのために使用することも出来る。と炉の高さは定常状態にあると思われるので、スラグコーテングの厚みと耐火物に発生した浸食の深さを査定するため、本発明のもう1つの具体化の要件に基づき、処理手段には2次元デカルトシステムが使用される。銅のブロックは、この方向の熱流を吸収するに十分な熱容量を持っていると思われるので、炉の幅は考慮されない。さらに、熱流は主に冷却要素残余の総量は最初の繰り返しに対して減少し続けるべきである;インプット熱流束は出口熱流束と等しいので、アンバランス<01;更に幾つかの危険個所におけるスポット温度の値は、変化していない状態に保たれていたこと、即ち、以前の繰り返し後に起こった値の変化が0001未満であることを確認するため、モニターされる。本発明の更なるもう一つの具体化要件に従って、数値コードdeterinationをMatlabTMPDEソルバーを使ったソリューションと比較して、精度と正確さおよび遵守を確認した。転炉多成分スラグシステムに対する固相線を査定するため、本発明の更なる具体化要件に従って、熱力学モデルを展開させた。熱力学モデルは、多成分系のすべての相のギブスエネルギーに対する一連のモデル方程式から成り立っている。これらの方程式から、すべての熱力学的性質と単純システムの状態図を再現でき、多成分系のこれらを予測することができる。これはモデルパラメータをソリューションデータベース中に保存することによって、技術的に実現され、その後、多成分と多相異質均衡を計算するため、モデル方程式を含む一般ギブス自由エネルギー最小化ツールによって純粋成分のデータベースと一緒に使われる。熱力学モデルの助けを借りて、組成と温度の幾つかの領域を対象として、スラブ-液相線およびスラグ-固相線が予測できた。本発明の要件を満たすスラグシステムは、FeOxCaOCu2OSiO2系に属し、転炉のスラグシステムは以下の成分から成り立っている:FeO、Fe2O3、Fe3O4、Cu2O、Cu2S、CaOおよびSiO2。スラグシステムは実質的にカルシウムフェライト系でなければならない。図3aには、数字の30によって識別される複数のジャケットを含むジャケットアセンブリーの付いた炉の平面が開示されている。炉に発生した熱は、スラグのレベルに位置する銅製の水冷式ジャケットによって除去される。ジャケットのインレット水は数字33を、またアウトレット水は数字35をそれぞれ付けて開示される。ブリスターアウトレットは数字37を付けて開示され、スラグアウトレットは数字39を付けて開示される。マットインレットとガスアウトレットはそれぞれ43と45の数字を付けて開示される。図3bは、固化されたスラグが識別引用数字36をつけて開示されていることを示している。図4は、単一水冷ジャケットの形状も開示している。水冷式パイプジャケットのウォーターインレットとウォーターアウトレットは銅製のブロックを通して突き出ている。引用識別番号56は耐火物、58は炉床、52はブリスター、54はスラグを示す。銅製ブロックの熱伝導率を高めると、スラグレベルに発生した熱の効率的な除去が保証される。従って、ジャケット近傍のスラグの温度は低下する傾向がある。スラグの温度がその固相線上に到達すると、スラグは固化されるようになる。スラグの固相線が判明すると、これはその後、スラグコーテングの厚みを決めるのに利用される。付与された境界条件と幾何学的配置に対する方程式の解の助けを借りて、各ノード上の温度の値を決め、これによって、異なった温度における等温線を引くこともできた。図5aおよび図5bの中には、スラグコーテングの厚み65を考慮して得られた、システムの温度プロフィールの模範例が開示されている。ここには、溶融スラグあるいは液体スラグは67の識別番号を付け、ブリスターは63の識別番号を付けてそれぞれ開示されている。本発明の更なるもう1つの具体化の要件に従って、固化されたスラグの厚みを以下の通り決める。スラグの固溶温度を先ず、図5aに概略的に開示されているような状態図から求める。スラグコーテングの厚みを耐火物から固相線までの距離として計量する。図5aには耐火物の外面と固相線の間の斜線部分がスラグの固化された層として開示されている。固化されたスラグの層はブリスター側に向かって次第に縮む。従って、ガスとスラグのインターフェースにおけるスラグコーテングの厚みは、スラグコーテングの最大厚と呼ばれ、スラグとブリスターのインターフェースにおけるスラグコーテングの厚みは、スラグコーテングの最小厚みと呼ばれている。液体スラグが耐火物と接触するようになるのを避けるため、がポジティブであることを保証しなければならない。スラグの化学組成、バスの温度および熱損失のようなプロセス条件が、がポジティブであることが保証される安全な運転条件にもたらされなくてはならない。SCTminの値がネガティブであることは、図5b中の参照番号69によって開示されているように、スラグの固相が耐火物の内側に存在し、スラグの固相の深さと等しい距離の耐火物が浸食されていることを示す。スラグの化学組成、バスの温度、熱損失およびサーモグラフィーによる計量値のスラグコーテングの厚みに及ぼす効果がモデルの助けを借りて分析されている。これらのパラメータの値はプラントの運転範囲の中で取得され、これによって、スラグコーテングに及ぼすプロセス可変性の効果が確認されると説明されている。図6には、スラグの固化温度に及ぼすスラグコーテングの厚みの効果を示すグラフが開示されている。スラグの固化温度が上昇し、所定の熱損失その他の条件により、それが1090°Cを超えると、厚みの勾配が険しくなるので、スラグコーテングの厚みは増加する。この時点で、スラグとブリスターのインターフェースにおけるスラグコーテングが消失し、スラグの固化温度が1070°C未満のとき、炉の他の条件が変化しなくとも、液体スラグに耐火物との接触が引き起こされる。ガススラグインターフェースにおける厚みおよびスラグブリスターインターフェースにおける厚みが、高ソリダスにおいて、ほぼ同じ値に達することも観察されている。これは、スラグの温度とブリスターの温度がジャケットから離れて、同じ値に達することによって起こる。本発明のもう1つの具体化の条件に従って、熱損失Qは、ジャケットを通過するジャケット水の質量流量およびジェケットのインレット水とジャケットのアウトレット水、即ち温度差から以下の方程式中に示すように計算される[数1]QmCp但し、m質量流量またはジャケット水Cp比熱他のファーネスパラメーターを不変に保った状態で、熱損失が減少すると、スラグコーテングの厚みが増加する。これは、図7中のグラフによっても表される。ここでは、スラグコーテングの厚みはx軸から読み取られ、熱損失はy軸上から読み取られる。スラグとブリスタ-のインターフェースにおけるスラグの厚みの増加は、ジャケット毎の熱損失が、或るパラメーターに対して21000Kcalhr未満の時急速に起こる。スラグコーテングの厚みがゼロの状態で、熱損失が27000Kcalhrを超える値に増加すると、液相スラグと耐火物の接触が確立される。ブリスターレベルのファーネスシェルに対して実施したサーモグラフィイーによる計測結果もモデルの境界条件と見なした。しばしば、サーモグラフィーによる計測結果に基づいて耐火物の状態を推測することは非常に難しい。よって、サーモグラフィーによる計測結果とスラグコーテングの厚みの関係を図8に示した。図8に示すように、スラグの十分な厚みは190°C未満の温度に維持されるので、スラグレベルの耐火物に対して190°C以下の温度で実施するサーモグラフィーによる計測は安全である。サーモグラフィーによる計測値が高いことは、ブリスターレベルで耐火物から起こる熱損失が大きいことを示すので、サーモグラフィーによる計測結果が190°C未満である時、スラグの厚みは急速に増加する。C炉の溶融温度に変動も毎日観察された。従って、それが変動する範囲中で、スラグの厚みと溶融温度を関連づけることは有用である。図9に、所定の条件で、スラグに厚みを達成しながら、炉が1210°C以下の溶融温度で安全運転されるスラグコーテングの厚みと溶融温度の関係が開示した。溶融度が1210°C未満に下がると、スラグの厚みは急激に増加する。溶融温度を出来るだけ低く保って、スラグの厚みを十分確保しながら、磁鉄鉱の析出や運転上のその他の困難を回避するため、溶融温度がスラグの固化温度より高くなっていることを確認することも大変重要である。従って、図10に開示したスラグの固化温度とFeCaOの関係を示すグラフに示されているように、スラグの化学組成を炉内に維持する範囲を対象として、スラグの液相を計算した。最適溶融温度を、図9に示す固相線より上の温度にする方法で維持すると同時に、スラグとブリスターのインターフェースにあるスラグコーテングに十分な厚みを確保すべきである。最適な溶融温度を維持することが不可能な場合、スラグの化学成分の組成を変えて、溶融温度が液相線より上の温度になるようにしなければならない。処理手段は、オンライン実装された現発明の更なる具体化条件に従って、スラグコーテングの厚みを連続して査定するためのソフトセンサーとして作用し、プラント運転に対して炉の健康に関するガイダンスを絶えず提供し、更にプラント稼働の最適条件についてアドバイスする。これは、オペレーターの決定能力を高め、プロセスに変更機会の削減と改善された運転をもたらす。図11に、スラグコーテングの厚みと高温冶金炉の耐火物に起こる浸食の深さを査定するためのプロセスのフローチャートを開示する。その方法には、ジャケットインレット水の温度、ジャケットアウトレット水の温度およびジャケット中の水塊流速、シェル温度、バス温度、スラグの化学組成および耐火物の性質からなるグループの中から選んだパラメータの少なくとも幾つかを検知するステップ、405と、感知したパラメータを処理して、炉の温度プロフィールを規定し、スラグの固相線を査定するステップ、410と、感知したパラメータ、温度プロフィールおよびスラグ固相に基づきスラグコーテングの厚みを査定するステップ、415とが含まれる。方法には、スラグの厚みが適切ではない場合影響を受けたジャケットに近いバーナーおよびランスの機能を停止させるサブステップ、420が含まれる。方法には、査定手段によって決められたスラグコーテングの厚みと耐火物に起こった浸食の深さを表示するステップが更に含まれる。炉の温度プロフィールを規定し、スラグの固相を査定するため検知したパラメータを処理するステップには、温度プロフィールを規定するため予め定めたサーマルモデルを展開するサブステップが更に含まれる。炉の温度プロフィールを規定し、スラグの固相を査定するため検知したパラメータを処理するステップには、スラグの固相を定めるため予め定めた熱力学モデルを展開するサブステップが更に含まれる。ジャケットインレット水の温度、ジャケットアウトレット水の温度およびジャケット中の水塊流速、シェル温度、バス温度、スラグの化学組成および耐火物の性質からなるグループの中から選んだパラメータの少なくとも幾つかを感知するステップには、ジャケットインレット水の温度、ジャケットアウトレット水の温度およびジャケット中の水のトータルマスフローレートを分散制御システムから取り出すサブステップが含まれる。ジャケットのインレット水並びにアウトレット水の温度および水のトータルマスフローレートはオンラインで計測し、分散制御装置DCSから直接取り出すことができる。バスの温度、スラグの化学組成およびサーモグラフィーの読みは手作業で計量される。上記のデータに基づき、プロセスの酸素ポテンシャルおよびジャケットから起こる熱損失が計算される。スラグコーテングの厚みは、システムの温度プロフィールをサーマルモデルで計算し、スラグの固相線を熱力学モデルで査定した後に決定される。本発明には、以下の技術的利点が含まれる。炉の中にスラグコーテングの厚みを安定して確保する。炉の侵食プロフィールを決定するためのシステムを提供する。炉の性能を改善する。好適な実施形態のコンポーネントとその一部をかなり強調しながら、多くの実施形態を創生し、好適な実施形態に、発明の原則から外れることなく、多くの変更を施すことができることが高く評価される。好適な実施形態中のこれらおよびその他の変更並びに発明の他の実施形態は、熟練した技能を有する人々にとって本書の開示内容から明白なものである。従って、前述の記述事項は発明の単なる例証で、限定するものでないとはっきり理解しなければならない。